МНОГОСЛОЙНЫЙ АНОД-ПРОТЕКТОР

Полезная модель относится к системам протекторной защиты металлических объектов техники от электрохимической коррозии в морской воде и почве. Устройство для защиты металлов от электрохимической коррозии включают металлический анод-протектор. Протектор представляет  собой многослойный материал, изготовленный на основе алюминиевого, магниевого и цинкового сплавов, причем количество слоев не ограничено. Применение изобретения обеспечивает коррозионную защиту металлических сооружений и конструкций с максимальной эффективностью использования протекторных материалов и повышения их срока службы.
)
Наиболее близким к заявляемому является устройство (Патент РФ157830C1для протекторной защиты, выполненное в виде литого анода-протектора, отличающееся тем, что анод-протектор со стальным сердечником выполнен с увеличивающейся пористостью от рабочей (свободная поверхность) к нерабочей поверхности (закрытая поверхность у места крепления) анода-протектора, что обеспечивает постоянство общей площади поверхности анода-протектора в условиях анодного растворения в период эксплуатации. Реализация известного устройства может осуществляться с использованием слоев анода-протектора с разной пористостью.
Недостатком такого протектора является невозможность получения заданного градиента пористости в различных слоях анода-протектора, а также неоправданный расход и малая эффективность использования протекторного материала в условиях эксплуатации защищаемых от коррозии объектов техники, в зависимости от состояния их поверхности.
Задачей заявляемой полезной модели является обеспечение максимальной эффективности использования протекторных материалов и повышения их срока службы независимо от состояния поверхности металлоконструкций и условий эксплуатации.
Поставленная задача достигается тем, что анод-протектор выполнен литым многослойным. Каждый бинарный слой анода-протектора выполнен из сплавов, имеющих отличные электрохимические потенциалы. При этом для защиты от коррозии окрашенных металлических конструкций вблизи нерабочей поверхности анода-протектора используют сплавы на основе магния, имеющие более высокий электроотрицательный потенциал. Наружный слой выполняется из сплавов на основе алюминия или цинка, имеющих более низкий, в сравнении с магниевыми сплавами электроотрицательный потенциал. Для защиты от коррозии неокрашенных металлических конструкций для нерабочей поверхности анода-протектора используют сплавы на основе магния с более высоким электроотрицательным потенциалом. При этом наружный рабочий слой выполняется из сплавов на основе магния, имеющий более высокий, в сравнении с алюминиевыми и цинковыми сплавами отрицательный электрохимический потенциал. Во всех случаях внутренние слои выполняются из сплавов на основе алюминия или цинка. В зависимости от состояния поверхности защищаемых металлоконструкций, срока службы протекторной защиты выбираются материалы, толщина и количество бинарных слоев.
Форма многослойных анодов-протекторов не имеет принципиального значения и может иметь трапециевидное и круглое сечение, а также иные формы.
Примеры осуществления полезной модели
1. На фиг.1 и 2, а, б, в, г показаны варианты анодов-протекторов с различным расположением слоев для защиты неокрашенных металлоконструкций от коррозии - Фиг.1, для защиты окрашенных металлоконструкций от коррозии - Фиг.2), где 1 - слои протектора, изготовленные из магниевого сплава и 2 - слои протектора, изготовленные из алюминиевого, цинкового сплава, 3 - стальной сердечник. Слои расположены равномерно, включая торцы, от рабочей поверхности 4 в сторону плоскости крепления протектора (нерабочей поверхности - 5) к защищаемой поверхности (фиг. 2).
2. На фиг.3. показаны варианты конструкции многослойного анода-протектора для защиты неокрашенных (а) и окрашенных (б) металлоконструкций от коррозии, в которых слои расположены равномерно от рабочей поверхности 1 в сторону плоскости крепления протектора к нерабочей поверхности 2, где 3 - слои протектора, изготовленные из магниевого сплава и 4 - слои протектора, изготовленные из алюминиевого, цинкового сплава, 5 - стальной сердечник. При этом торцевая часть закрывается изолирующими полимерными или иными диэлектрическими материалами (красками) (6).
3. На фиг.4. показан вариант конструкции многослойного погружного (подвесного) протектора для защиты неокрашенных (а) и окрашенных (б) металлоконструкций от коррозии, где 1 - слои протектора, изготовленные из магниевого сплава и 2 - слои протектора, изготовленные из алюминиевого, цинкового сплава, 3 - стальной сердечник. В этом варианте рабочая поверхность 4 является внешней поверхностью, а нерабочей поверхность является зона у стального сердечника 5.